КОМПОЗИЦИИ АЛЮМИНИЕВЫХ СПЛАВОВ И СПОСОБЫ ИХ ЛИТЬЯ ПОД ДАВЛЕНИЕМ

1. Способ изготовления элемента конструкции, в котором:
отливают расплавленный материал алюминиевого сплава с целью изготовления твердого элемента конструкции, при этом материал алюминиевого сплава содержит:
кремний в количестве от более около 8% до около 11,6% или менее по весу материала алюминиевого сплава,
марганец в количестве от около 0,8% или более до около 1,9% или менее по весу материала алюминиевого сплава,
железо в количестве от около 0,1% или более до около 0,5% или менее по весу материала алюминиевого сплава,
магний в количестве от около 0,2% или более до около 0,7% или менее по весу материала алюминиевого сплава,
бор в количестве от около 0,002% или более до около 0,15% или менее по весу материала алюминиевого сплава,
стронций в количестве от около 0,006% или более до около 0,017% или менее по весу материала алюминиевого сплава,
медь в количестве около 0,25% или менее по весу материала алюминиевого сплава,
цинк в количестве около 0,35% или менее по весу материала алюминиевого сплава,
титан в количестве около 0,25% или менее по весу материала алюминиевого сплава, и остальным материалом алюминиевого сплава является алюминий.
2. Способ по п.1, в котором элемент конструкции имеет относительное удлинение 7% или более.
3. Способ по п.1, в котором элемент конструкции имеет относительное удлинение около 9% или более.
4. Способ по п.1, в котором элемент конструкции имеет прочность на растяжение около 38000 фунтов на кв. дюйм или более.
5. Способ по п.1, в котором элемент конструкции имеет прочность на растяжение около 40000 фунтов на кв. дюйм или более.
6. Способ по п.1, в котором материал алюминиевого сплава содержит никель в количестве, не превышающем количество микропримесей и составляющем около 0,05% или менее по весу материала алюминиевого сплава.
7. Способ по п.1, в котором литьем является литье под давлением, когда в процессе литья расплавленный материал алюминиевого сплава проходит через форму для литья под давлением.
8. Способ по п.1, дополнительно включающий механическую обработку твердого элемента конструкции после литья.
9. Способ по п.1, в котором кремний содержится в количестве 10% или более по весу материала алюминиевого сплава, а марганец содержится в количестве 1% или более по весу материала алюминиевого сплава.
10. Способ изготовления элемента конструкции, в котором:
а) отливают под давлением алюминиевый сплав, содержащий синергически действующее количество марганца и кремния, и
б) отверждают алюминиевый сплав с целью изготовления элемента конструкции, при этом отвержденный алюминиевый сплав имеет относительное удлинение 7% или более и прочность на растяжение 38000 фунтов на кв. дюйм или более.
11. Способ по п.10, в котором алюминиевый сплав содержит:
кремний в количестве от более около 8% до около 11% или менее по весу алюминиевого сплава,
марганец в количестве от около 0,8% или более до около 1,9% или менее по весу алюминиевого сплава,
железо в количестве от около 0,1% или более до около 0,5% или менее по весу алюминиевого сплава,
магний в количестве от около 0,2% или более до около 0,7% или менее по весу алюминиевого сплава,
бор в количестве от около 0,002% или более до около 0,15% или менее по весу алюминиевого сплава,
стронций в количестве от около 0,006% или более до около 0,017% или менее по весу алюминиевого сплава,
медь в количестве около 0,25% или менее по весу алюминиевого сплава,
цинк в количестве около 0,35% или менее по весу алюминиевого сплава,
титан в количестве около 0,25% или менее по весу алюминиевого сплава, и остальное - алюминий.
12. Способ по п.11, в котором синергически действующее количество марганца и кремния составляет от около 1% или более до около 1,2% или менее марганца по весу алюминиевого сплава и от около 9% или более до около 10% или менее кремния по весу алюминиевого сплава.
13. Способ по п.12, в котором алюминиевый сплав содержит никель в количестве, не превышающем количество микропримесей и составляющем около 0,05% или менее по весу алюминиевого сплава.
14. Способ по п.12, в котором алюминиевый сплав содержит медь в количестве, не превышающем количество микропримесей и составляющем около 0,05% или менее по весу алюминиевого сплава.
15. Способ по п.10, в котором относительное удлинение составляет 9% или более.
16. Способ по п.10, в котором прочность на растяжение составляет 40000 фунтов на кв. дюйм или более.
17. Способ по п.10, в котором элементом конструкции является элемент компрессора, холодильного оборудования или оборудования для отопления, вентиляции и кондиционирования воздуха.
18. Способ по п.10, дополнительно включающий отжиг элемента конструкции после отверждения.
19. Алюминиевый сплав, по существу, содержащий:
а) кремний в количестве от более около 8% до около 11,6% или менее по весу материала алюминиевого сплава,
б) марганец в количестве от около 0,8% или более до около 1,9% или менее по весу алюминиевого сплава,
в) железо в количестве от около 0,1% или более до около 0,5% или менее по весу алюминиевого сплава,
г) магний в количестве от около 0,2% или более до около 0,7% или менее по весу алюминиевого сплава,
д) бор в количестве от около 0,002% или более до около 0,15% или менее по весу алюминиевого сплава,
е) стронций в количестве от около 0,006% или более до около 0,017% или менее по весу алюминиевого сплава,
ж) медь в количестве около 0,25% или менее по весу алюминиевого сплава,
з) цинк в количестве около 0,35% или менее по весу алюминиевого сплава,
и) титан в количестве около 0,25% или менее по весу алюминиевого сплава, и
к) остальное - алюминий.
20. Алюминиевый сплав по п.19, в котором кремний присутствует в количестве от около 9% или более до около 10% или менее по весу алюминиевого сплава.
21. Алюминиевый сплав по п.19, в котором марганец присутствует в количестве от около 0,8% или более до около 1,2% или менее по весу алюминиевого сплава.